ITO 글래스 의 발광 면적 이 2 mm * 2 mm 크기 가 되 도록 패 터닝 한 후 세정 하 였 다 . 상기 ITO 글 래스 를 진공 챔버 에 장착 한 후 DNTPD ( 700 Å ) , α - NPD ( 300 Å ) 순 으로 성막 하 였 다 . 발광 층 의 호스트 와 도판 트 로서 하 기 표 1 에 기재 된 화합물 을 중량 비 ( 97 : 3 ) 으로 혼 함 하 여 성막 ( 250 Å ) 한 다음 , 이후 에 전자 수송 층 으로 [ 화학식 E - 1 ] ( 300 Å ) 을 , 전자 주입 층 으로 Liq ( 10 Å ) 를 차례 로 성막 하 고 , 음극 인 Al ( 1000 Å ) 을 성막 하 여 유기 발광 소자 를 제조 하 였 다 . 상기 유기 발광 소자 의 특성 은 10 mA / cm 2 에서 측정 을 하 였 다 .